(57)【要約】      （修正有）【課題】水素化分解方法において、多芳香族化合物（ＰＮＡ）を除去する方法を提供する。【解決手段】原料油は炭化水素反応器４で水素化分解され、液体生成物から分留帯域９で分離された未転化のフラクション１１は、その中に含まれる多芳香族化合物（ＰＮＡ）を、吸着帯域１７，１８において、水銀多孔度測定法によって測定された細孔容積等の制限されたマクロ孔含有量を有するアルミナ−シリカをベースとする吸着剤により吸着除去したのち、炭化水素反応器へ再循環される。【選択図】図１
2006291182.tif 000002
【特許請求の範囲】
【請求項１】
アルミナ−シリカをベースとし（すなわち、アルミナおよびシリカを含む）、シリカ（ＳｉＯ２）含有量が５重量％超かつ９５重量％以下である吸着剤上での吸着によって、再循環させられるフラクションの少なくとも一部から多芳香族化合物を除去する工程を有する、再循環を伴う改良された水素化分解法であって、該アルミナ−シリカは、
・水銀多孔度測定法によって測定された平均細孔直径：２０〜１４０Å；
・水銀多孔度測定法によって測定された全細孔容積：０．１〜０．５ｍｌ／ｇ；
・窒素多孔度測定法によって測定された全細孔容積：０．１〜０．５ｍｌ／ｇ；
・ＢＥＴ比表面積：２００〜６００ｍ２／ｇ；
・水銀多孔度測定法によって測定された、１４０Å超の直径を有する細孔に含まれる細孔容積：０．１ｍｌ／ｇ未満；
・水銀多孔度測定法によって測定された、１６０Å超の直径を有する細孔に含まれる細孔容積：０．１ｍｌ／ｇ未満；
・水銀多孔度測定法によって測定された、２００Å超の直径を有する細孔に含まれる細孔容積：０．１ｍｌ／ｇ未満；
・水銀多孔度測定法によって測定された、５００Å超の直径を有する細孔に含まれる細孔容積：０．１ｍｌ／ｇ未満；
・ロー、カイ、カッパ、エータ、ガンマ、シータおよびデルタのアルミナからなる群に含まれる少なくとも１種の遷移アルミナの主要な特定ピークを少なくとも含むＸ線回折図；
・触媒固定充填密度：０．７５ｇ／ｃｍ３超
を含む、方法。
【請求項２】
・水素化分解工程；
・３４０℃超のＴ０５カットポイントを有する未転化フラクションを分離するための分離工程；および
・分離工程からの前記未転化フラクション中に含まれるＰＮＡの全部または一部の液相吸着工程
を連続して包含する、請求項１に記載の方法。
【請求項３】
水素化分解工程は、単流様式を用いて行われる、請求項１または２に記載の方法。
【請求項４】
水素化分解工程は、二段階様式を用いて行われる、請求項１または２に記載の方法。
【請求項５】
吸着剤は、吸着工程後に燃焼再生処理を経る、請求項１〜３のいずれか１つに記載の方法。
【請求項６】
燃焼再生処理は、
窒素等の不活性ガスを用いる、２００〜３００℃の温度でのホットストリッピング工程；
５％の程度の比率で窒素に添加された空気の存在下、４００℃程度の温度での燃焼工程；
５％程度の比率で窒素に添加された空気の存在下、４５０℃程度の温度での燃焼工程；および
５００〜５５０℃の高さへの昇温、およびその後の約１２時間にわたる維持工程
を包含する、請求項５に記載の方法。
【請求項７】
吸着は、連続式で行われる、請求項１〜６のいずれか１つに記載の方法。
【請求項８】
吸着は、回分式で行われる、請求項１〜７のいずれか１つに記載の方法。
【請求項９】
吸着工程は、再循環させられるフラクションの全体について行われる、請求項１〜８のいずれか１つに記載の方法。
【請求項１０】
吸着工程は、５０〜２５０℃の温度、１〜２００バールの圧力および０．０１〜５００ｈ−１のＨＳＶで行われる、請求項１〜９のいずれか１つに記載の方法。
【請求項１１】
吸着剤は、水銀多孔度測定法によって測定された、（Ｄ平均−３０）〜（Ｄ平均＋３０）Åの直径の細孔に含まれる容積Ｖ２の、水銀多孔度測定法によって測定された全細孔容積に対する比が０．６超であり、水銀多孔度測定法によって測定された、（Ｄ平均＋３０）Å超の直径を有する細孔に含まれる容積Ｖ３が０．１ｍｌ／ｇ未満であり、水銀多孔度測定法によって測定された、（Ｄ平均＋１５）Å超の直径を有する細孔に含まれる容積Ｖ６が０．２ｍｌ／ｇ未満であるような細孔分布を有する、請求項１〜１０のいずれか１つに記載の方法。
【請求項１２】
吸着剤は、カチオン性の不純物を０．１重量％未満の含有量で含む、請求項１〜１１のいずれか１つに記載の方法。
【請求項１３】
吸着剤は、アニオン性の不純物を１重量％未満の含有量で含む、請求項１〜１２のいずれか１つに記載の方法。
【請求項１４】
吸着剤は、使用前に水熱処理を経る、請求項１〜１３のいずれか１つに記載の方法。
【請求項１５】
吸着剤は、使用前に硫化処理を経る、請求項１〜１４のいずれか１つに記載の方法。
【請求項１６】
吸着剤は、水素化分解触媒と同一である、請求項１〜１５のいずれか１つに記載の方法。
【発明の詳細な説明】
【技術分野】
【０００１】
本発明は、水素化分解法の分野における多芳香族化合物（ＰＮＡ）の除去に関する。
【背景技術】
【０００２】
水素化分解法は、減圧蒸留からの重質の原料油（より高い沸点の炭化水素：一般に３８０℃）を転化する方法である。これは、高温および高水素圧力下に機能し、パラフィンおよびナフテン化合物を豊富に含み不純物濃度が非常に低いので非常に良好な品質の生成物を生じさせ得る。しかしながら、当該方法は、複数の不利益点を欠点として有する：水素消費に起因して、それは高価であり、かつ、それほど高い収率を有するわけではない（未転化原料油の３０〜４０％）。このため、再循環ループを用いることが有利であるようである。しかしながら、当該再循環の結果として、原料油の通過の間に形成される多芳香族化合物（ＰＮＡ）が水素化分解触媒上に蓄積し、最終的には、この触媒上にコーク（coke）が形成されるに到る。これにより、触媒能（capacity）が失われるか、あるいは、触媒の全体的な失活さえ生じる（吸着部の被毒および細孔の閉塞）。さらに、これらの分子のサイズが大きくなる程、それらの溶解性が低くなる：所定の基準サイズを超えると、それらは配管、ポンプ等の装置の冷たい部分上に析出しかつ堆積し、交換器に熱伝達の問題を発生させ、それらの効果を低下させる。
【０００３】
このような問題点を克服するため、最も簡単な解決方法は、再循環ループ上に脱集積パージ（deconcentration purge）を用いることである（特許文献１および２）。当該技術の不利益な点は、それにより、いくつかの転化点の部分で方法の収率が低下することである。したがって、提起された技術的な問題は、再循環させられる残渣からのＰＮＡの選択的、全体的または部分的な除去を保証することになる代替となる技術を開発することである。
【０００４】
多芳香族分子（非特許文献１）（すなわちＰＮＡ）は、芳香環の集まり（１以上の飽和の環も存在してよい）によって構成される分子であり、これは、アルキル基によって置換されてもされなくてもよい。それらの分子量が大きいため、それらはわずかに揮発性であるにすぎず、室温ではしばしば固体である。最終的に、それらの芳香族性が高いことおよび環上に極性置換基を有しないことの結果として、そのような分子の水またはアルカン中の溶解性は非常に低くなる。アルキル側鎖の数および長さが小さくなる場合にこの溶解性はさらに低下する。
【０００５】
ＰＮＡは、それらの環数に応じて複数のカテゴリーに分類される場合がある：軽質のＰＮＡは、２〜６個の環を有し；重質のＰＮＡは、７〜１０個の環を含有し、最終的には、１１個を超える環を有するＰＮＡがある。一般的に、水素化分解触媒への入口における原料油が主として軽質のＰＮＡを含有することが知られている。水素化分解触媒上を通過した後、前記分子のより高い濃縮が観察されるが、水素化分解法に最も損傷を与える（触媒上および装置中の沈着／コーク形成の前駆体）分子である重質のＰＮＡも存在する。これらの後者のものは、２以上の軽質のＰＮＡの縮合、より大きい多環式化合物の脱水素化またはＰＮＡ上の既存の側鎖の環化およびこれに続く脱水素化によって形成され得る。続いて、重質のＰＮＡの結合反応または二量化反応が起こり、これにより、１１個を超える環を含有する化合物が形成され得る。
【０００６】
前記重質のＰＮＡの形成は原料油の組成に依存する（原料油が重質である程、それだけ原料油は重質なＰＮＡ前駆体をより多く含む）が、反応器の温度にも依存する。温度がより高い程、それだけ多くの脱水素および縮合が促進され、それ故に、重質なＰＮＡの形成がより多くなる。転化度が高い場合に、この温度効果はより注目される。
【０００７】
ＰＮＡの検出および分析のためにいくつかの選択肢が可能である（非特許文献２）。しかしながら、ＰＮＡの混合物が含まれることが多いので、最初に種々の分子を分離することが好ましい。この目的のために、液相クロマトグラフィが用いられる（ＨＰＬＣ）。次に、ＰＮＡの検出、同定およびアッセイが、ＵＶ吸収または蛍光のいずれかによって行われ得る。これらはＰＮＡに特定の方法であり、このため、それらは高感度であるが、それらが、常時、全ＰＮＡを検出できるわけではない（中位の定量信頼性）。質量分析計またはＩＲによる直接的な分析も想定され得るが、それらは、実施および活用することがより困難である。
【０００８】
再循環させられる部分からＰＮＡを抜き出すいくつかの方法が既に文献に提案されている：析出およびこれに続くろ過、水素化および／または接触水素化分解または多孔質固体上への吸着である。
【０００９】
ＰＮＡの析出は、凝集剤の添加（特許文献３）および／または温度降下（特許文献４）によって引き起こされ、これに続いて、デカンテーションまたは遠心分離および相分離が行われる。これは効果的な技術であるが、析出自体またはＰＮＡのデカンテーションのいずれかのために必要な長い滞留時間および適用される低い温度におけるパラフィンの起こり得る結晶化のため、水素化分解法を連続的に機能させるのに適していないようである。
【００１０】
ＰＮＡの接触水素化（特許文献５〜８）は、ＰＮＡ含有量を低減させ得るが、これを完全に除去することはできない。さらに、それは、相当厳しい温度および圧力条件を必要とする。このため、それは、水素化分解法を連続的に機能させることには適合するが、現在では、非常に効果的な解決方法には相当しない。
【００１１】
吸着は、効果的な方法であり、これは、固体および選択された操作条件に応じて、連続的に機能する水素化分解器に適合する。実際に、この関連で出願された大多数の特許によって証明されるように、これは最も頻繁に想定される解決方法である。それらは、いくつかの方法の構成を包含する。吸着帯域は、水素化分解器の前または後に配置されてよい。第一の場合、原料油は、ＰＮＡ前駆体を除去するために前処理される（特許文献９）。しかしながら、ＰＮＡは主として水素化分解触媒上を通過する間に形成されることを考えると、この解決方法の利点は限られる。対照的に、分子が大きくなることおよび蓄積することを防ぐために触媒に再循環させられる部分からＰＮＡを低減または除去までしようとすることは有用である。繰り返しになるが、吸着帯域のいくつかの位置は想定され得る：蒸留塔の前に位置する第一のＳＨＰからの出口（特許文献１０、１１）または再循環させられる部分の全部または一部のみが通過する蒸留塔からの出口のライン上（特許文献１２〜１８）である。この第二の解決方法は最良である。分留帯域の前ではなく後に吸着帯域を位置づけることによって、処理されるべき原料油の容積ははるかにより小さい。これらの特許では、吸着帯域、特に、吸着剤の性質が多かれ少なかれ記述されている。概して、従来の既知の吸着剤の全てが挙げられる：シリカゲル、活性炭、活性または非活性アルミナ、シリカ／アルミナのゲル、クレー、ポリスチレンゲル、酢酸セルロース、モレキュラーシーブ（ゼオライト）。これらの全固体の中で、最も適切なものは、活性炭、アルミナおよび無定型シリカであるようである。さらに、選択された固体は可及的に高い細孔容積、ＢＥＴ比表面積および細孔直径を有さなければならないことがしばしば言及される。ＰＮＡについての吸着容量（adsorption capacity）を改善することを目的として硫酸により処理された多孔性の無定型シリカ等の特別に調製された固体の使用を示唆するものもある（特許文献１６）。吸着剤にのみ関係する特許もある。特許文献１９には、フッ素化物を含浸された活性炭の使用が提案され、特許文献２０は、銅ベースの複合体を担持する無機材料に関係する。特許には、しばしば、吸着剤に対して想定され得る吸着剤床（固定床または移動床、２つの床を並列に有するシステム）の機能および再生様式が記載されているが、あまり多くは記述されていない。それは、主として、高温での気体流の通過（現場内および現場外の両方に適用可能な方法）または液体の通過による、吸着されたＰＮＡの置換に関係する。第一の場合、より低い有効性の不活性ガスまたは効果的な酸化性ガス（燃焼技術）のいずれかを用いることが可能であるが、吸着剤の分解を引き起こし得る（特に活性担の場合）。水蒸気ストリッピングを想定することも可能である。これは、前述の２つの場合よりわずかに低い温度（３７０〜８１０℃）で操作することが可能である。特許文献２１には、１４９〜３７１℃の温度で水素に富む気体を使用して、少なくとも部分的に芳香族化合物を脱着させることが提案されている。出口の流出液は、一旦１６〜４９℃に冷却されて、その後に、気−液分離器に送られ、液体は、多芳香族化合物からモノ化合物を分離するために��留塔に回収される。液体脱着剤に関して、それは、ＰＮＡを置換することが可能であるように固体と所定の親和性を有さなければならず、ＰＮＡを脱着するためにＰＮＡと親和性を有さなければならない。このため、最良の溶媒は、芳香族化合物（トルエン、ベンゼン、エチルベンゼン、クメン、キシレン）の単独または混合物（ＦＣＣ反応器からの軽質留分）である（特許文献１４）。他のタイプの溶媒、例えば、ハロゲン化炭化水素溶媒、ケトン類、アルコール類または軽質の炭化水素等の単独または混合物も挙げられている（特許文献２２）。
【００１２】
吸着は、水素化分解装置においてＰＮＡを除去するための最も適切な解決方法であるようであり、この浄化帯域の最適の位置は、蒸留塔からの出口の位置である。これは、この解決方法のみが工業スケールで実施されたという事実によって確認される（非特許文献３）。それは、下降流様式で機能する直列に設置された２つの１４４ｍ３の活性炭床を用いる。第一の床が処理されなければならない場合（簡単な逆洗（back flush）（３回だけ適用可能）または吸着剤の完全な更新）、第二の床が単独で機能する。当該方法の不利な点は、活性炭の再生を想定しておらず、このために高価であることである。
【００１３】
この方法を経済的に有利なものにするために、ＰＮＡに良好な吸着容量を有すると共に再生可能な固体が見出されなければならない。活性炭は最も高い吸着容量を有する固体であるが、それらは、現在、溶媒溶出による以外では再生され得ない。必要とされる溶媒の量が非常に多いという事実は別に、溶媒を再利用するために補足的分離システムが用いられなければならない。このため、この解決方法は、余りにも高価過ぎて実施することができない。精油所の関連で、理想的な解決方法は、燃焼によって再生することができるようにすることであろう。しかしながら、この技術は、活性炭に適用可能ではない。このため、活性炭と比較して良好に実行するが、より耐久性がある固体が特定されなければならない。活性炭に対する代替としてこれまでに提案された固体は、おそらく細孔径が小さすぎる（モレキュラーシーブ）または表面積が狭すぎる（無定型のメソおよび／またはマクロ孔のシリカゲル、活性炭）という事実に起因して、比較的乏しい性能を有する。
【００１４】
固体吸着剤は、コロネン／（他のコロネンよりは重質でないＰＮＡ、例えばピレン（芳香環数：４）、ペリレン（芳香環数：５））の選択性を１超、好ましくは２〜５とする大量のＰＮＡを選択的に保持できなければならない。さらに、最適な仕方で吸着剤の多孔性を用いることが可能であるために、１１．４Å（平坦な分子が、Ｃ−Ｃについて１．３５９Å、Ｃ−Ｈについて１．０８４Åおよび水素原子のファン・デル・ワールス半径について１．２Åの結合長さを有するとみなすことによって行われた文献（非特許文献４）からの計算値）より大きい、好ましくは２０Åより大きい細孔を有する（細孔の中心に照準を定められたファン・デル・ワールスの原子半径に適合する）フリーの開口部を吸着剤が有することが必要である。この条件はゼオライト等のミクロ孔固体を除外している。最大の細孔を有するゼオライトであるホージャサイトが７．４Åの開口部を持つトンネルを有するからである。対照的に、比表面積、細孔容積およびしたがって全体的な吸着容量があまりに小さくなることを避けるために細孔の開口部は広すぎなくてもよい。比表面積は、一般に２００ｍ２／ｇ超でなければならず、好ましくは４００ｍ２／ｇ超である。これにより、シリカゲルおよびアルミナ（しばしば、２００ｍ２／ｇ未満のＢＥＴ比表面積を有する）がＰＮＡの吸着に適していない理由が説明される。最終的に、依然として空になっている細孔またはトンネルへの入口を分子の吸着が遮蔽する状況を避けるために、細孔ネットワークが枝分かれを有する固体を用いることが好ましい。これは、メソ構造型の材料または架橋されたクレーのいずれにも当てはまらない。これらの制約のため、活性炭を除いてＰＮＡの吸着に最も適していると思われる固体は、無定型のメソ孔のシリカ−アルミナである。それらは活性炭より低い細孔容積、比表面積およびしたがって吸着容量を有するが、それらは、高温で調製され、したがって燃焼に耐久性があるという利点を有する。
【特許文献１】米国特許第３６１９４０７号明細書
【特許文献２】米国特許第４９６１８３９号明細書
【特許文献３】米国特許第５２３２５７７号明細書
【特許文献４】米国特許第５１２０４２６号明細書
【特許文献５】米国特許第４４１１７６８号明細書
【特許文献６】米国特許第４６１８４１２号明細書
【特許文献７】米国特許第５００７９９８号明細書
【特許文献８】米国特許第５１３９６４４号明細書
【特許文献９】米国特許第４７７５４６０号明細書
【特許文献１０】米国特許第４９５４２４２号明細書
【特許文献１１】米国特許第５１３９６４６号明細書
【特許文献１２】米国特許第４４４７３１５号明細書
【特許文献１３】米国特許第４７７５４６０号明細書
【特許文献１４】米国特許第５１２４０２３号明細書
【特許文献１５】米国特許第５１９０６３３号明細書
【特許文献１６】米国特許第５４６４５２６号明細書
【特許文献１７】米国特許第６２１７７４６号明細書
【特許文献１８】国際公開第０２／０７４８８２号パンフレット
【特許文献１９】米国特許第３３４０３１６号明細書
【特許文献２０】欧州特許第０２７４４３２号明細書
【特許文献２１】米国特許第５７９２８９８号明細書
【特許文献２２】米国特許第４７３２６６５号明細書
【非特許文献１】ジュリウス・シェルツアー（Julius Scherzer）およびエイ・ジェイ・グルイア（A J Gruia）著，「ハイドロクラッキング・サイエンス・アンド・テクノロジー（Hydrocracking Science and Technology）」，ニューヨーク，マーシャル・ディッカー（Marcel Dekker）社，１９９６年，第１１章，ｐ．２００−２１４
【非特許文献２】ミルトン・エル・リー（Milton L.Lee）、ミロス・ブイ・ノボトニ（Milos V Novotny）およびケイス・ディー・バーティー（Keith D Bartie）著，「アナリティカル・ケミストリ・オフ・ポリサイクリック・アロマティック・コンパウンズ（Analytical Chemistry of Polycyclic Aromatic Compounds）」，ロンドン，アカデミック・プレス（Academic Press）社，１９８１年
【非特許文献３】スチュアート・フレイザー（Stuart Frazer）およびウォーレン・シャーレイ（Warren Shirley）著，「ＰＴＱ」，１９９９年，第６３２巻，ｐ．２５−３５
【非特許文献４】ヘンリー・ダブリュー・ハインズ・ジュニア（Henry W Haynes,Jr）、ジョン・エフ・パーチャー（Jon f Parcher）およびノーマン・イー・ハイマー（Norman E Heimer）著，「インダ・イング・ケム・プロセス・デス・デブ（Ind Eng Chem Process Des Dev）」，１９８３年，第２２巻，ｐ．４０９
【発明の開示】
【課題を解決するための手段】
【００１５】
本発明により、４個を超える環を含む分子を吸着しやすく（accessible）するように高い比表面積および十分なサイズを有する細孔のために良好な吸着容量を有するシリカ−アルミナをベースとする吸着剤上での吸着によって、再循環させられる部分の少なくとも一部から多芳香族化合物を除去する工程を有する改良された水素化分解法が提案される。したがって、この発明により、原料油からＰＮＡが効果的に除去され得、他方で、吸着剤は燃焼によって再生され得るので複数サイクルにわたって同一の吸着剤を用いるという可能性が提示される。さらに、これらの固体は、活性炭より高密度であるという利点を有し、これにより、同等の吸着剤塊（iso-adsorbent mass）においてそれらの吸着容量がより低いことはが部分的に相殺される。固体の消費量の増加に加えて、これにより、追加の投資、例えば、溶媒を再生する場合に必要である蒸留塔を用いることが回避され得る。
【００１６】
より詳細には、本発明は、再循環を伴う改良された水素化分解法であって、シリカ（ＳｉＯ２）の質量含有量が５重量％超かつ９５重量％以下であるアルミナ−シリカをベースとする（すなわち、アルミナおよびシリカを含む）吸着剤上での吸着によって再循環させられる部分の少なくとも一部から多芳香族化合物を除去する工程を有し、アルミナ−シリカは、
・水銀多孔度測定法によって測定された平均細孔直径：２０〜１４０Å；
・水銀多孔度測定法によって測定された全細孔容積：０．１〜０．５ｍｌ／ｇ；
・窒素多孔度測定法によって測定された全細孔容積：０．１〜０．５ｍｌ／ｇ；
・ＢＥＴ比表面積：２００〜６００ｍ２／ｇ；
・水銀多孔度測定法によって測定された、１４０Å超の直径を有する細孔に含まれる細孔容積：０．１ｍｌ／ｇ未満；
・水銀多孔度測定法によって測定された、１６０Å超の直径を有する細孔に含まれる細孔容積：０．１ｍｌ／ｇ未満；
・水銀多孔度測定法によって測定された、２００Å超の直径を有する細孔に含まれる細孔容積：０．１ｍｌ／ｇ未満；
・水銀多孔度測定法によって測定された、５００Å超の直径を有する細孔に含まれる細孔容積：０．１ｍｌ／ｇ未満；
・アルファ、ロー、カイ、エータ、ガンマ、カッパ、シータおよびデルタのアルミナからなる群に含まれる少なくとも１種の遷移アルミナの主要な特性ピークを少なくとも含む、アルミナ−シリカのＸ線回折図；および
・固定充填密度（settleed packing density）：０．７５ｇ／ｃｍ３
を含む、方法に関する。
【００１７】
本方法は、一般に、下記工程を包含する：
・水素化分解工程（水素化分解は、有利には、下記の「単流（once-througu）」様式または「二段階（two-step）」様式を用いて行われる）；
・一般的には常圧蒸留塔内で、３４０℃超のＴ０５カットポイントを有する未転化フラクションを（塔の底部から）分離する分離工程；および
・前記未転化フラクション（蒸留からの重質フラクション）中に含まれるＰＮＡの全部または一部の液相吸着工程。
【００１８】
好ましくは、吸着は、吸着工程後に燃焼による再生処理を経る。
【００１９】
吸着工程は、再循環させられるフラクションの全部または一部のみについて行われてよく、連続的にまたは回分式に作動してもよい。好ましくは、吸着工程は、再循環させられるフラクションの全体について行われる。
【発明を実施するための最良の形態】
【００２０】
（工程１：水素化分解）
（原料油）
下記水素化分解法によって多種多様の原料油が処理されてよいが、それらは、一般的には少なくとも２０容積％、通常には少なくとも８０容積％の沸点が３４０℃超である化合物を含む。
【００２１】
原料油は、例えば、ＬＣＯ（light cycle oil−接触分解装置由来の軽質の軽油）、常圧留分、減圧留分、例えば直留原油蒸留またはＦＣＣ装置、コーキング装置、ビスブレーキング装置等の転化装置からの軽油、並びに潤滑基油の芳香族抽出のための装置からの原料油または潤滑基油の溶媒脱ろうからの原料油またはＲＡＴ（常圧残渣）および／またはＲＳＶ（減圧残渣）および／または脱アスファルト油の固定床または沸騰床における脱硫または水素化転化法由来の留分からの原料油であってよく、あるいは、原料油は、脱アスファルト油または上記に挙げられた原料油の任意の混合物であってよい。上記リストは、制限的ではない。原料油は、一般的には３４０℃超、より良好には３７０℃超の沸点Ｔ０５を有し、すなわち、原料油中に存在する化合物の９５％は、３４０℃超、より良好には３７０℃超の沸点を有する。
【００２２】
水素化分解法において処理される原料油中の窒素含有量は、通常は５００重量ｐｐｍ超、好ましくは５００〜１００００重量ｐｐｍ、より好ましくは７００〜４０００重量ｐｐｍ、より一層好ましくは１０００〜４０００重量ｐｐｍである。水素化分解法において処理される原料油の硫黄含有量は、通常には０．０１〜５重量％、好ましくは０．２〜４重量％、より一層好ましくは０．５〜２重量％である。
【００２３】
原料油は、場合によっては、金属を含んでもよい。水素化分解法において処理される原料油の累積のニッケルおよびバナジウムの含有量は、好ましくは１重量ｐｐｍ未満である。
【００２４】
アスファルテンの含有量は、一般的には３０００ｐｐｍ未満、好ましくは１０００ｐｐｍ未満、より好ましくは２００ｐｐｍ未満である。
【００２５】
（保護床（guard bed））
原料油が樹脂および／またはアスファルテンタイプの化合物を含む場合、最初に、原料油を、水素化分解または水素化処理の触媒とは異なる触媒または吸着剤の床に通過させることが有利である。
【００２６】
用いられる触媒または保護床は、球または押出物の形状を有する。しかしながら、触媒は、有利には０．５〜５ｍｍ、より特定的には０．７〜２．５ｍｍの直径を有する押出物の形態である。形状は、円筒型（中空その他）、捻れた円筒型、多葉型（例えば２、３、４または５葉）、リング状である。円筒型の形状が好ましいが、任意の他の形状が用いられてよい。
【００２７】
原料油中の汚染物質および／または毒物の存在を改善するために、保護触媒は、さらに好ましい実施形態において、それらの空洞割合を増加させるためにより特異的な幾何学形状を有してもよい。これらの触媒の空洞割合は、０．２〜０．７５である。それらの外径は、１〜３５ｍｍであってよい。制限されるわけではないが、特定の可能な形状は、中空円筒状、中空リング状、ラシヒ（Raschig）リング状、中空歯車型円筒状（hollow toothed cylinder）、中空円鋸型円筒状（hollow crenellated cylinder）、ペンタ−リング車輪状（penta-ring wheel）、多孔円筒状（multi-holed cylinder）等である。
【００２８】
これらの触媒は、活性または不活性相を含浸されてもよい。好ましくは、触媒は、水添脱水素化相（hydrodehydrogenating phase）を含浸される。より好ましくは、ＣｏＭｏまたはＮｉＭｏ相が用いられる。
【００２９】
これらの触媒は、マクロ孔性を有してもよい。保護層は、Ｎｏｒｔｏｎ−Ｓａｉｎｔ−Ｇｏｂａｉｎによって市販されるもの、例えばＭａｃｒｏ  Ｔｒａｐ（登録商標）保護層であってもよい。保護層は、ＡＣＴファミリー：ＡＣＴ０７７、ＡＣＴ９３５、ＡＣＴ９６１またはＨＭＣ８４１、ＨＭＣ８４５、ＨＭＣ９４１またはＨＭＣ９４５からのＡｘｅｎｓによって市販されるものであってもよい。
【００３０】
これらの触媒を高さが異なる少なくとも２つの異なる層内に置くことが特に有利であり得る。最も高い空洞率を有する触媒が、第一の触媒床（単数または複数）内の触媒反応器への入口において好適に用いられる。これらの触媒のために少なくとも２つの異なる反応器を用いることも有利であり得る。
【００３１】
本発明の好ましい保護床は、ＨＭＣおよびＡＣＴ９６１である。
【００３２】
（操作条件）
操作条件、例えば温度、圧力、水素の再循環、毎時空間速度は、原料油の性質、生成物の所望の品質および精油所において利用可能な設備に応じて広く変動し得る。水素化分解／水素化転化の触媒または水素化処理の触媒は、水素の存在下に上記の原料油に接触させられるが、その際の温度は、一般的には２００℃超、通常には２５０〜４８０℃、有利には３２０〜４５０℃、好ましくは３３０〜４３５℃であり、その際の圧力は、一般的には１ＭＰａ超、通常には２〜２５ＭＰａ、好ましくは３〜２０ＭＰａであり、その際の空間速度は、一般的には０．１〜２０ｈ−１、好ましくは０．１〜６ｈ−１、より好ましくは０．２〜３ｈ−１であり、その際の導入される水素の量は、水素のリットル／炭化水素のリットルの容積比が一般的には８０〜５０００Ｌ／Ｌ、通常には１００〜２０００Ｌ／Ｌになるようにされる。
【００３３】
水素化分解法において用いられるこれらの操作条件は、３４０℃未満、好ましくは３７０℃未満の沸点を有する生成物への１回通過当たりの転化率：一般的には１５％超、好ましくは２０〜９５％を生じさせる。
【００３４】
（実施形態）
本発明の触媒を用いる水素化分解および／または水素化転化法は、穏やかな水素化分解から高圧水素化分解までの圧力および転化の範囲にわたる。用語「穏やかな水素化分解」は、一般的には４０％未満の中程度の転化をもたらし、低圧、一般的には２〜６ＭＰａで操作する水素化分解を意味する。
【００３５】
水素化分解の触媒は、単独で、単一もしくは複数の固定床において、１以上の反応器において、単流法と呼ばれる炭化水素の割付（layout）において、未転化フラクションの液体の再循環を伴うかまたは伴わずに、場合によっては、水素化分解触媒の上流に位置する水素化精製触媒と連動して用いられてよい。
【００３６】
水素化分解触媒は、単独で、１以上の沸騰床式反応器において、単流水素化分解法において、未転化フラクションの液体の再循環を伴うかまたは伴わずに、場合によっては、水素化分解触媒の上流に位置する固定床式反応器または沸騰床式反応器内の水素化精製触媒と連動して用いられてもよい。
【００３７】
沸騰床の稼働には、触媒の活性を安定に維持するために、使用済み触媒の抜き出しおよび新しい触媒の日毎の添加が伴う。
【００３８】
２つの反応帯域間で中間分離を有する二段階の水素化分解法では、所与の工程において、水素化分解触媒は、１以上の反応器内で、水素化分解触媒の上流に位置する水素化精製触媒と組み合わせるか組み合わせないかで用いられてよい。
【００３９】
（単流法）
単流の水素化分解法は、一般的に、最初の、原料油の深層性水素化脱窒および水素化脱硫を目的とする深層性水素化精製工程（deep hydrorefining）と、その後の、これを本来の水素化分解触媒に送る工程とを包含する。特に、後者の触媒がゼオライトを含む場合にこのようになされる。この原料油の深層性水素化精製は、原料油のより軽質のフラクションへの限られた転化のみを生じさせ、不十分であり、したがって、より活性な水素化分解触媒により補足されなければならない。しかしながら、２タイプの触媒間で分離は行われないことに留意されるべきである。反応器からの流出物全体が、本来の水素化分解触媒上に注入され、この後に形成された生成物の分離のみが行われる。このバージョンの水素化分解である単流水素化分解は、未転化フラクションを原料油の深層転化用の反応器に再循環させる工程を包含するバリエーションを有する。
【００４０】
（固定床の単流法）
例えばＹゼオライトをベースとするゼオライトの水素化分解触媒の上流においてシリカ−アルミナをベースとする触媒が用いられる場合、高いシリカ重量含有率を有する触媒が有利に用いられる。すなわち、触媒組成物の一部を形成する担体のシリカの重量含有率は、２０〜８０％、好ましくは３０〜６０％を含む。それは、有利には、水素化精製触媒と関連して用いられてもよく、水素化精製触媒は、水素化分解触媒の上流に位置する。
【００４１】
アルミナ−シリカまたはゼオライトをベースとする水素化分解触媒の上流で、内の同一の反応器内の相異なる触媒床においてまたは相異なる反応器において本発明の触媒が用いられる場合、転化は、一般的に（または好ましくは）５０重量％未満であり、好ましくは４０重量％未満である。
【００４２】
水素化分解触媒は、ゼオライト触媒の上流または下流で用いられてよい。ゼオライト触媒の上流で、それは、ＰＮＡを分解し得る。
【００４３】
（沸騰床単流法）
水素化分解触媒は、単独で１以上の反応器において用いられてよい。
【００４４】
このような方法の関連で、有利には直列の複数の反応器が用いられてよく、水素化分解触媒を含む単数または複数の沸騰床式反応器は、固定または沸騰床における少なくとも１種の水素化精製触媒を含む１以上の反応器より前に置かれる。
【００４５】
シリカ−アルミナをベースとする触媒が水素化精製触媒の下流で用いられる場合、この水素化精製触媒によってもたらされた原料油のフラクションの転化は、一般的には（または好ましくは）３０重量％未満、好ましくは２５重量％未満である。
【００４６】
（中間分離を伴う固定床の単流法）
シリカ−アルミナをベースとする触媒はまた、水素化精製帯域、例えばホットフラッシュ（hot flash）によりアンモニアの部分的な除去を可能とする帯域および水素化分解触媒を含む帯域を含む単流水素化分解法において用いられてもよい。中間留分および可能性のあるオイルベースの製造のために炭化水素原料油を水素化分解するためのこの単流法は、水素化精製を含む少なくとも１つの第一反応帯域と、少なくとも１つの第二反応帯域とを含み、第二反応帯域において、第一反応帯域からの流出物の少なくとも一部の水素化分解が行われる。この方法はまた、第一帯域を離れる流出物からのアンモニアの不完全な分離を含む。この分離は、有利には、中間ホットフラッシュ（intermediate hot flash）を用いて行われる。第二反応帯域における水素化分解は、原料油中に存在する量より少ない量のアンモニアの存在下に、好ましくは窒素重量の１５００重量ｐｐｍ未満、より好ましくは１０００重量ｐｐｍ未満、より一層好ましくは８００重量ｐｐｍ未満で行われる。水素化分解触媒は、好ましくは、水素化分解触媒の上流に位置する水素化精製触媒と組み合わせるかまたは組み合わせないで、水素化分解反応帯域において用いられる。水素化分解触媒は、ゼオライト触媒の上流または下流で用いられてよい。ゼオライト触媒の下流で、ＰＮＡまたはＰＮＡ前駆体は、転化され得る。
【００４７】
水素化分解触媒は、前処理物を転化するための第一反応帯域において単独かまたは本発明の触媒の上流に位置する従来の水素化精製触媒と関連するかのいずれかで、１以上の反応器内の１以上の触媒床において用いられてよい。
【００４８】
（低活性触媒上での予備的水素化精製を伴う単流水素化分解法）
本発明の触媒は、
・原料油が、標準活性試験においてシクロヘキサン転化率が１０重量％未満である少なくとも１種の水素化精製触媒と接触させられる第一の水素化精製帯域；
水素化精製工程からの流出物の少なくとも一部が、標準活性試験においてシクロヘキサン転化率が１０重量％超である少なくとも１種のゼオライト水素化分解触媒と接触させられる第二の水素化分解反応帯域；
を含む水素化分解法において用いられてよく、本発明の触媒は、２つの反応帯域の少なくともいずれか中に存在する。
【００４９】
水素化精製触媒の触媒容積の比率は、一般的には、全触媒容積の２０〜４５％を示す。
【００５０】
第一反応帯域からの流出物は、少なくとも部分的に、好ましくは全体的に、前記方法の第二反応帯域に導入される。中間ガス分離は、上記のように行われてよい。
【００５１】
第二反応帯域からの流出物は、ガスを分離するために最終的な分離（例えば常圧蒸留、場合によってはこれに続いて減圧蒸留を行う）を経る。少なくとも１種の残渣液フラクションが得られ、これは、必然的に、一般的には３４０℃超の沸点を有する化合物を含み、中間留分を生成する目的で、少なくとも一部が本発明の方法の第二反応帯域の上流、好ましくは、アルミナ−シリカをベースとする水素化分解触媒の上流に再循環させられてよい。
【００５２】
３４０℃未満または３７０℃未満の沸点を有する化合物の転化率は、少なくとも５０重量％である。
【００５３】
（二段階法）
二段階水素化分解法は、単流法と同じく、原料油を水素化精製することを目的とする第一工程を含むが、原料油の転化を生じさせることも目的とし、この転化は、一般的には４０〜６０％程度である。第一工程からの流出物は、次いで、通常、中間分離と称され、未転化フラクションから転化生成物を分離することを目的とする分離（蒸留）を経る。二段階水素化分解法の第二工程では、第一工程において転化されない原料油のフラクションのみが処理される。この分離により、二段階水素化分解法は、中間留分（灯油＋ディーゼル）において単流法より選択的であり得る。実際に、転化生成物の中間分離により、水素化分解触媒を用いる第二工程においてそれらをナフサおよびガスに「過剰分解」することが回避される。さらに、第二工程において処理される原料油の未転化フラクションは、一般に、ごく少量のＮＨ３並びに窒素含有有機化合物を、一般的には２０ｐｐｍ重量未満または１０ｐｐｍ重量未満でさえ含むことが留意されるべきである。
【００５４】
単独または従来の水素化精製触媒と関連して触媒が用いられる場合と同一構成の固定床または沸騰床式の触媒床が、二段階法の第一工程において用いられてよい。水素化分解触媒は、ゼオライト触媒の上流または下流で用いられてよい。ゼオライト触媒の下流で、それはＰＮＡまたはＰＮＡ前駆体を転化し得る。
【００５５】
単流法および二段階水素化分解法の第一工程のために、本発明の触媒は、好ましくは非貴金属第ＶＩＩＩ族元素をベースとするドーピングされた触媒、より好ましくはニッケルおよびタングステンをベースとする触媒であり、好ましいドーピング元素はリンである。
【００５６】
二段階水素化分解法の第二工程において用いられる触媒は、好ましくは、第ＶＩＩＩ族からの元素をベースとするドーピングされた触媒、より好ましくは白金および／またはパラジウムをベースとする触媒であり、好ましいドーピング元素はリンである。
【００５７】
（工程２：蒸留塔における異なる留分の分離）
この工程は、水素化分解反応器からの流出物を異なるオイル留分に分離する工程からなる。高圧および中圧分離器を用いた液体および気体流の分離の後、液体流出物は、所望の蒸留間隔に従って留分を分離し、これを安定化するために常圧蒸留塔に注入される。
【００５８】
本発明において処理されるべき未転化フラクションは、次いで、常圧蒸留塔の底部から得られる。より具体的には、本発明に従いリボイラから抜き出したものは３４０℃を超えるカットポイントＴ０５を有するフラクションに相当する。
【００５９】
それらの通常の沸騰温度（良好には３４０℃超）のために、本発明が除去することを提案する多芳香族化合物は、全て、蒸留塔の底部からのこの重質フラクション（重質残渣）中に濃縮されている。
【００６０】
単流水素化分解法および中間分離を有する工程の場合、（３４０℃を超える沸点を有する）未転化部分は、一般的に、少なくとも部分的に再循環させられ、水素化精製触媒への入口または（好適には）水素化分解触媒のための入口のいずれかに再注入される。
【００６１】
二段階水素化分解法の場合、（３４０℃を超える沸点を有する）未転化部分は、一般的に、少なくとも部分的に、第二水素化分解帯域に再循環させられ、かつ再注入される。
【００６２】
（工程３：重質残渣の全部および一部を吸着帯域に通過させることによる重質残渣中に含まれるＰＮＡの吸着）
この工程は、蒸留塔の底部、すなわち工程２由来の再循環させられるフラクション（３８０＋フラクションすなわち重質残渣）の全部または一部中に含まれる多芳香族化合物の全部または一部を除去する工程からなる。その目的は、多芳香族化合物の含有量を、これを超えると水素化分解触媒の不活性化（水素化分解触媒の細孔ネットワーク中のＰＮＡの蓄積に起因し、活性部位の被毒および／またはこれらの同一部位への接近の遮蔽を引き起こし得る不活性化）および本方法の低温部分上への沈着が観察されるであろう所定の臨界濃度より下に維持することである。このため、水素化分解触媒に再循環させられるフラクション中のＰＮＡの濃度は制御される。したがって、場合によっては、処理されるべき原料油の容積を制限し、方法全体の費用を最小にすることが可能である。水素化分解触媒に最も損傷を与える分子は最小限で７の縮合環を有する化合物（コロネンから）であることを予備的な研究は示したので、主として、コロネンの濃度がモニタリングされるべきである。これは、パージが行われる場合には方法に再循環させられるフラクションの濃度、すなわち４０ｐｐｍを超え得ない。この濃度は、触媒の不活性化を２℃／月に制限する。
【００６３】
水素化分解器からの未転化原料油の少なくとも一部は、コロネン／他のより軽質のＰＮＡ（例えばピレン（芳香環数：４）、ペリレン（芳香環数：５））の選択性：一般的には１超、好ましくは２〜５をもって大量のＰＮＡを選択的に保持することができる固体吸着剤に接触させられる。
【００６４】
（本発明の方法において用いられ得る固体吸着剤の特徴）
本発明の方法において用いられる吸着剤は、以下を含む：
・アルミナ−シリカ（すなわち、アルミナおよびシリカを含む）：５重量％超かつ９５重量％以下、好ましくは１０〜８０重量％、好ましくは２０重量％超かつ８０重量％未満、より好ましくは２５重量％超かつ７５重量％未満のシリカ（ＳｉＯ２）含有量：シリカ含有量は、有利には、１０〜５０重量％であり、担体は、好ましくは、ゼオライトベースも含む；
・カチオン性の不純物：好ましくは０．１重量％未満、より好ましくは０．０５重量％未満、より一層好ましくは０．０２５重量％未満の含有量（用語「カチオン性の不純物は、全アルカリ含有量を意味する）；
・アニオン性の不純物：好ましくは１重量％未満、より好ましくは０．５重量％未満、より一層好ましくは０．１重量％未満の含有量；
・場合による、周期表の第ＶＩＢ族および第ＶＩＩＩ族からの元素によって形成される群から選択される少なくとも１種の水添脱水素元素；
・第ＶＩＢ族金属（単数種または複数種）：好ましくは１〜５０重量％、より好ましくは１．５〜３５重量％、より一層好ましくは１．５〜３０重量％の、金属形態または酸化物形態での含有量；
・第ＶＩＩＩ族金属：好ましくは０．１〜３０重量％、より好ましくは０．２〜２５重量％、より一層好ましくは０．２〜２０重量％の、金属形態または酸化物形態での含有量；
・触媒上に堆積され、かつ、リン、ホウ素およびケイ素によって形成される群から選択される少なくとも１種の、好ましくはリンおよび／またはホウ素、より好ましくはリンであるドーピング元素（用語「ドーピング元素」は、上記のアルミノ−ケイ酸塩担体を製造した後に導入される元素を意味する）：酸化物形態での重量によって計算されたリン、ホウ素、ケイ素の含有量：０．０１〜５．５％、好ましくは０．１〜４％、より好ましくは０．２〜２．５％、より一層好ましくは０．２〜１％；
・場合による、少なくとも１種の第ＶＩＩＢ族元素（好ましくは例えばマンガン）：酸化物または金属形態の化合物の重量で０〜２０重量％、好ましくは０〜１０重量％の含有量；
・場合による、少なくとも１種の第ＶＢ族元素（好ましくは例えばニオブ）：酸化物または金属形態の化合物の重量で０〜４０重量％、好ましくは０〜２０重量％の含有量；
・水銀多孔度測定法によって測定された平均細孔直径：２０〜１４０Å、好ましくは４０〜１２０Å、より好ましくは５０〜１００Å；
・水銀多孔度測定法によって測定された、（Ｄ平均−３０）〜（Ｄ平均＋３０）Åの容積Ｖ２の、同様に水銀多孔度測定法によって測定された全細孔容積に対する比：好ましくは０．６超、より好ましくは０．７超、より一層好ましくは０．８超；
・水銀多孔度測定法によって測定された、（Ｄ平均＋３０）Å超の直径を有する細孔に含まれる容積Ｖ３：好ましくは０．１ｍｌ／ｇ未満、より好ましくは０．０６ｍｌ／ｇ未満、より一層好ましくは０．０４ｍｌ／ｇ未満；
・水銀多孔度測定法によって測定された、（Ｄ平均−１５）〜（Ｄ平均＋１５）Åに含まれる容積Ｖ５と、水銀多孔度測定法によって測定された（Ｄ平均−３０）〜（Ｄ平均＋３０）Åに含まれる容積Ｖ２との間の比：好ましくは０．６超、より好ましくは０．７超、より一層好ましくは０．８超；
・水銀多孔度測定法によって測定された、（Ｄ平均＋１５）Å超の直径を有する細孔に含まれる容積Ｖ６：好ましくは０．２ｍｌ／ｇ未満、好ましくは０．１ｍｌ／ｇ未満、より好ましくは０．０５ｍｌ／ｇ未満；
・水銀多孔度測定法によって測定された全細孔容積：０．１〜０．５ｍｌ／ｇ、好ましくは０．４５ｍｌ／ｇ未満、より好ましくは０．４ｍｌ／ｇ未満；
・窒素多孔度測定法によって測定された全細孔容積：０．１〜０．５ｍｌ／ｇ、好ましくは０．４５ｍｌ／ｇ未満、より好ましくは０．４ｍｌ／ｇ未満；
・ＢＥＴ比表面積：２００〜６００ｍ２／ｇ、好ましくは５００ｍ２／ｇ未満、より好ましくは３５０ｍ２／ｇ未満、より一層好ましくは２００〜３５０ｍ２／ｇ；
・吸着表面とＢＥＴ比表面積との間の比が好ましくは０．５超、より好ましくは０．６５超、より一層好ましくは０．８超になっているような吸着表面積；
・水銀多孔度測定法によって測定された、１４０Å超の直径を有する細孔に含まれる細孔容積：０．１ｍｌ／ｇ未満、好ましくは０．０５ｍｌ／ｇ未満、より好ましくは０．０３ｍｌ／ｇ未満；
・水銀多孔度測定法によって測定された、１６０Å超の直径を有する細孔に含まれる細孔容積：０．１ｍｌ／ｇ未満、好ましくは０．０５ｍｌ／ｇ未満、より好ましくは０．０２５ｍｌ／ｇ未満；
・水銀多孔度測定法によって測定された、２００Å超の直径を有する細孔に含まれる細孔容積：０．１ｍｌ／ｇ未満、好ましくは０．０７５ｍｌ／ｇ未満、より好ましくは０．０５ｍｌ／ｇ未満；
・水銀多孔度測定法によって測定された、５００Å超の直径を有する細孔に含まれる細孔容積：０．１ｍｌ／ｇ未満、好ましくは０．０５ｍｌ／ｇ未満、より好ましくは０．０２ｍｌ／ｇ未満、より一層好ましくは０．０１ｍｌ／ｇ未満；
・ロー、カイ、カッパ、エータ、ガンマ、シータおよびデルタのアルミナからなる群に含まれる遷移アルミナの少なくとも１種の主要な特定ピークを少なくとも含み、好ましくは、ガンマ、エータ、シータおよびデルタのアルミナからなる群に含まれる遷移アルミナの少なくとも１種の主要な特定ピークを少なくとも含み、より好ましくは、ガンマおよびエータのアルミナの主要な特定ピークを少なくとも含み、より一層好ましくは、１．３９〜１．４０Åのｄおよび１．９７〜２．００Åのｄを有するピークを含むＸ線回折図；および
・触媒固定充填密度：０．７５ｇ／ｃｍ３超、好ましくは０．８５ｇ／ｃｍ３超、より好ましくは０．９５ｇ／ｃｍ３超、より一層好ましくは１．０５ｇ／ｃｍ３超。
【００６５】
吸着剤中のゼオライトの全重量含有量は、一般的には０〜３０％、有利には０．２〜２５％、好ましくは０．３〜２０％、より好ましくは０．５〜２０％、より一層好ましくは１〜１０％である。
【００６６】
導入されるゼオライトの量に応じて、吸着剤のＸ線回折図はまた、選択された単数種または複数種のゼオライトの主要な特定ピークを含む。
【００６７】
吸着剤は、ジルコニアおよびチタンによって形成される群から選択される少なくとも１種の安定化要素を小比率で含んでもよい。
【００６８】
好ましくは、使用前に、吸着剤は、合成後に水熱処理を経る。
【００６９】
好ましくは、使用前に、吸着剤は、当業者に知られるあらゆる技術を用いて硫化工程を経る。
【００７０】
本発明のＰＮＡ除去法において吸着剤のベースとして用いられるシリカ−アルミナの特徴化のための技術および特徴は、仏国特許出願ＦＲ−Ａ１−２  ８４６  ５７４および２００４年９月２２日に本出願人によって出願された出願番号が０４／０９９９７の「Catalyseur alumino-silicate dope et procede ameliore de traitement de charges hydrocarbones」（ドーピングされたアルミノ−ケイ酸塩触媒および改良された炭化水素原料油処理法）という名称の仏国特許出願に記載されている。これら２つの出願の内容は、本特許出願に参考として援用される。
【００７１】
好ましくは、吸着剤は、ゼオライトを含まない。
【００７２】
実用上の理由のために、吸着剤は、水素化分解帯域において用いられた触媒と同一であってよい。
【００７３】
実用上の理由のため、吸着剤は、水素化精製触媒または再生された水素化分解触媒であってよい。
【００７４】
（吸着法の特徴）
種々の設計が、吸着帯域のために用いられてよく、それは、直列または並列に配置された１以上の吸着剤の固定床によって構成されてよい。
【００７５】
しかしながら、連続的な駆動が可能であるので、並列の２つの床の選択が最も賢明である。第一の床が飽和状態である場合、吸着を続けるために第二の床に切り換えられ、同時に、第一の床を再生または置換する。
【００７６】
前記帯域が、回分式に機能するようにさせる、すなわち、ＰＮＡの濃度が固定の基準濃度を超えるまで開始しないようにさせることも可能である。これは、処理される原料油の容積を最小にし、したがって、操作費用を最小にすることができる。
【００７７】
吸着帯域の良好な効率のために、操作条件は、一般的には５０〜２５０℃、好ましくは１００〜１５０℃の温度、１〜２００バールの圧力（ある好ましい実施形態では、圧力は１〜１０バールであり、別の好ましい実施形態では、圧力は３０〜２００バールである）および０．０１〜５００ｈ−１、好ましくは０．１〜３００ｈ−１のＨＳＶである（境界値が含まれる）。
【００７８】
温度および圧力の選択は、原料油の適正な流れ（これは液状でなければならず、速度はあまり高すぎてはいけない）および吸着を最適化しつつＰＮＡの吸着剤の細孔への良好な拡散を保証するようになされる。
【００７９】
再循環させられるべき原料油中の多芳香族化合物の量は、一般的には、コロネンに対して０〜５００ｐｐｍ、ピリレンおよびピレンに対して０〜５０００ｐｐｍである。吸着帯域からの出口において、含有量は、それぞれ、４０、１０００、１５００ｐｐｍになる。分子は、ＵＶ吸収による検出に結び付けられた液相クロマトグラフィによって分析される。
【００８０】
（工程４：燃焼による吸着帯域における吸着剤の再生）
この工程は、吸着帯域（工程３）の固体上に既に吸着されたＰＮＡを除去し、固体を新しい吸着工程のために再使用可能にすることを目的とする。酸素０．１〜２１％、好ましくは３〜６％を含有するＮ２をベースとするガスの流れの中、４００〜６５０℃、好ましくは５００〜５５０℃の温度で吸着剤の燃焼再生が行われる。この操作は、現場外または現場内で行われてよい。
【００８１】
好ましくは：
・最初に、窒素等の不活性ガスを用いて２００〜３００℃程度の温度でホットストリップが行われる；これは、並流方式および向流方式で行われてもよい；目的は、吸着剤の粒子および床の細孔中に捕捉された炭化水素および任意の痕跡量の水素を除去することである；
・５％程度の比率で窒素に添加された空気の存在下で燃焼する；前記混合気は、吸着剤に対する並流または向流として送られる；この操作は、最初に、吸着剤の細孔中に存在し得る炭化水素を除去するために４００℃程度の温度で行われる（発熱反応）；
・この操作は、全痕跡量の炭化水素が焼失することを確実に行うために約４５０℃で繰り返される；
・系が再度非熱的になった場合、温度が５００〜５５０℃に上昇させられ、多孔質固体の表面上に吸着させられたＰＮＡを燃焼するためにこの温度が約１２時間にわたり維持される。
【００８２】
メソ孔のシリカ−アルミナは、それを新生させなければならない前に約２０回これらの処理を経てもよい。
【００８３】
（図１の説明）
本発明は、図１に示されるように、第一の反応器への入口への再循環を伴う単流の実施形態において説明されるが、これに限定するものではない。飽和された化合物、樹脂および芳香族分子（モノ−、ジ−、トリ−芳香族およびＰＮＡ）によって構成される原料油がライン（１）により到達し、これはライン（２）により供給される水素流と混合され、ライン（３）により炭化水素反応器（４）に導入される。炭化水素器からの出口における原料油は、ライン（５）により高圧蒸留器（６）に導かれる。高圧蒸留器（６）は、気体および液体生成物を分離するように機能する。気体は、反応しなかった水素に対応し、ライン（８）および（３）により水素化分解反応器への入口に再注入される。液体生成物は、ライン（７）により分留帯域（９）に送られ、ここで、沸点の相違のために、分解された生成物（より軽質な化合物）が転換されなかったもの（３８０＋残渣）から分離され、したがって、これは、塔の頂部からライン（１０）を通じて回収される。これらの転換されなかったものは、塔の底部を構成し、ライン（１１）を通じて排出される。場合によっては、このフラクションの一部は、ライン（１２）を通じて除去される。他の部分は、ライン（１３）により再循環ループに送られる。次に、固定されたＰＮＡ濃度についての臨界パラメータに応じて、原料油の全部または一部が、ライン（１４）および（１５）または（１６）により吸着帯域（１７）または（１８）に送られる。この帯域からの出口において、ＰＮＡ濃度が低いまたは０である流出物がライン（１９）または（２０）および（２１）を通じて回収される。次いで、これは、ライン（２２）に送られる。ライン（２２）は、吸着処理されなかった原料油の一部を移送するものである。これら２つのフラクションの混合物は、ライン（２３）を通じて新しい原料油を含むライン、すなわちライン（１）に移送される。
【００８４】
（実施例）
（実施例１：シリカ  アルミナＳＡ１の調製）
吸着剤ＳＡ１は、下記のようにして得られた。
【００８５】
ケイ酸ナトリウムを水と混合し、この混合物をイオン交換樹脂上に通すことによってアルミナ−シリカのゲルが調製された。塩化アルミニウム六水和物の水溶液が脱カチオン化されたシリカゾルに加えられた。ゲル状にするために、アンモニアが加えられ、得られた析出物がろ過され、水および濃アンモニアの溶液により、洗浄水の伝導率（conductivity）が一定になるまで洗浄が行われた。この工程からのゲルは、Ｐｕｒａｌ（登録商標）ベーマイトの粉体と混合され、混合された担体の、無水生成物としての最終の組成は、この合成段階で、７０％Ａｌ２Ｏ３−３０％ＳｉＯ２であった。この懸濁液は、硝酸の存在下にコロイダル・ミルに注がれた。加えられた硝酸の量は、ミルからの出口での硝酸の百分率が固体の混合酸化物の質量に対して８％であるように調整された。次いで、この混合物は、混合ケーキ中の水の量を低減させるためにろ過された。次いで、ケーキは、１０％硝酸の存在下に粉状にされ、それから、押出物状にされた。混合は、Ｚ状アームミキサーにおいて行われた。押出は、１．４ｍｍの直径のオリフィスを備えたダイにペースト状物を通すことによって行われた。得られた押出物は１５０℃で乾燥させられ、５５０℃で焼成された。
【００８６】
吸着剤ＳＡ１は、次のような特徴を有していた：
・シリカ−アルミナ組成は、６８％Ａｌ２Ｏ３および３２％ＳｉＯ２であった；
・ＢＥＴ比表面積は、４２５ｍ２／ｇであった；
・窒素吸着によって測定された全細孔容積は、０．２２ｍｌ／ｇであった；
・水銀多孔度測定法によって測定された全細孔容積は、０．１８ｍｌ／ｇであった；
・水銀多孔度測定法によって測定された平均細孔直径は、４０Åであった；
・水銀多孔度測定法によって測定された、（Ｄ平均−３０）〜（Ｄ平均＋３０）Åに含まれる容積Ｖ２と水銀多孔度測定法によって測定された全細孔容積との間の比は０．９０であった；
・水銀多孔度測定法によって測定された、（Ｄ平均＋３０）Å超の直径を有する細孔に含まれる容積Ｖ３は、０．０１８ｍｌ／ｇであった；
・水銀多孔度測定法によって測定された、（Ｄ平均＋１５）Å超の直径を有する細孔に含まれる容積Ｖ６は、０．０２１ｍｌ／ｇであった。
【００８７】
・吸着表面積とＢＥＴ比表面積との間の比は、０．８３であった。
【００８８】
・水銀多孔度測定法によって測定された、１４０Å超の直径を有する細孔に含まれる細孔容積は、０．０１ｍｌ／ｇであった。
【００８９】
・水銀多孔度測定法によって測定された、１６０Å超の直径を有する細孔に含まれる細孔容積は、０．０１ｍｌ／ｇであった；
・水銀多孔度測定法によって測定された、２００Å超の直径を有する細孔に含まれる細孔容積は、０．０１ｍｌ／ｇであった；
・水銀多孔度測定法によって測定された、５００Å超の直径を有する細孔に含まれる細孔容積は、０．００６ｍｌ／ｇであった；
・Ｂ／Ｌ比は、０．１１であった；
・Ｘ線回折図は、ガンマアルミナの主要な特定ピークを含んでおり、特に、１．３９〜１．４０Åのｄおよび１．９７〜２．００Åのｄのピークを含んでいた；
・ナトリウム原子の含有量は、２００±２０ｐｐｍであった；硫黄原子の含有量は８００ｐｐｍであった。
【００９０】
触媒の固体２７Ａｌ  ＭＡＳ  ＮＭＲスペクトルは、２つの別個のピーク塊を示した。約１０ｐｐｍに最大共鳴を有する第一のタイプのアルミニウムは、−１００〜２０ｐｐｍに広がっていた。最大の位置は、これらの種が実質的にＡｌＶＩタイプ（八面体）のものであることを示していた。約６０ｐｐｍに最大共鳴を有する第二の小さいほうのタイプのアルミニウムは、２０〜１００ｐｐｍに広がっていた。このピークは、少なくとも２つの種に分解され得る。このピークの優勢種は、ＡｌＩＶ原子（四面体）に相当するはずである。八面体ＡｌＶＩの比率は７０％であった。
【００９１】
吸着剤は、２つのアルミノ−ケイ酸塩領域を含んでおり、前記領域は、Ｘ線蛍光発光によって測定される全体的なＳｉ／Ａｌ比より低いかまたは高いＳｉ／Ａｌ比を有していた。領域のうちの１つの、ＴＥＭによって測定されるＳｉ／Ａｌ比は、０．３５であった。
【００９２】
（実施例２：多孔質固体上での吸着による原料油からのＰＮＡ除去の比較）
用いられる原料油は、分留塔の底部からの残渣である。その流動点は、３６０℃程度であり、その１５℃での密度は０．８３５７であった。それは、９５重量％の飽和化合物（８３．６重量％のパラフィン化合物および１１．４重量％のナフテン化合物）、０．５重量％の樹脂および２．９重量％の芳香族化合物を含んでおり、芳香族化合物の２．６重量％はモノ芳香族化合物により、その０．５６重量％はジ芳香族化合物により、その０．５７重量％はトリ芳香族化合物により、その２７０４重量ｐｐｍはピレン（４環）により、その１２１５重量ｐｐｍはペリレン（５環）により、その５９重量ｐｐｍはコロネン（７環）により構成されていた。
【００９３】
試験された多孔質固体は、純粋なケイ酸性ＭＣＭ−４１タイプのメソ孔固体、ＳｉＯ２が架橋したバイデライト（beidellite）タイプのクレー、シリカゲル、活性アルミナ、セルロース前駆体からの物理的方法による活性炭および本発明のシリカ−アルミナである。それらが選ばれたのは、それらの比表面積が大きく、場合によってはそれらの細孔の直径が２０〜８０Åと大きいからであり（表１）、それらは、燃焼により再生される能力と結び付けられる。
【００９４】
【表１】
2006291182.tif 000003
【００９５】
原料油は、固定床内で、３０のＨＳＶにより、１５０℃の温度および１０バールの圧力で種々の吸着剤と接触させられた。
【００９６】
それらのそれぞれについて、ペリレンおよびピレンに対するコロネンの吸着選択性が計算された。２種の分子ｉおよびｊについての吸着剤の選択性は、下記のように定義される。
【００９７】
【数１】
2006291182.tif 000004
【００９８】
ａｉ／ｊが１より大きい場合、これは、吸着剤が化合物ｊより化合物ｉを多く吸着することを意味する。本発明の場合、コロネンの、より軽質のＰＮＡに対する選択性が計算されたので、主目的が最も重質の分子を優先的に除去することであることからこれらの値は１より大きくなければならない。出口での原料油中のコロネンの濃度が入口での濃度の２／３を超えないように処理され得る吸着剤の最大容積当たりの原料油の容積も決定された。この比により、固体の吸着容量を概算することができる。これらの結果は、表２に示される。
【００９９】
【表２】
2006291182.tif 000005
【０１００】
期待されるような最良の性能は、活性炭の性能であることが留意されるべきである。しかしながら、この特許明細書の関連で請求項に係る固体も、良好な選択性および吸着容量を有している。したがって、それは燃焼により連続して複数回再生され得るので、その使用は、活性炭の使用より経済的である。
【０１０１】
（実施例３：燃焼による吸着剤の再生）
吸着剤は、５％のＯ２を含有するＮ２流を５５０℃で用いる燃焼によって再生された。これらの操作の後、開始固体の能力の９７％が回復した。
【０１０２】
この操作は、能力の３０％を喪失する前に約１０回行われ得る。
【図面の簡単な説明】
【０１０３】
【図１】本発明に関する、第一の反応器への入口への再循環を伴う単流の実施形態を説明する図である。
【符号の説明】
【０１０４】
１  ライン
２  ライン
３  ライン
４  炭化水素反応器
５  ライン
６  高圧蒸留器
７  ライン
８  ライン
９  分留帯域
１０  ライン
１１  ライン
１２  ライン
１３  ライン
１４  ライン
１５  ライン
１６  ライン
１７  吸着帯域
１８  吸着帯域
１９  ライン
２０  ライン
２１  ライン
２２  ライン
２３  ライン
【図１】
2006291182.tif 000006
【外国語明細書】
2006291182.tif 000007
2006291182.tif 000008
2006291182.tif 000009
2006291182.tif 000010
2006291182.tif 000011
2006291182.tif 000012
2006291182.tif 000013
2006291182.tif 000014
2006291182.tif 000015
2006291182.tif 000016
2006291182.tif 000017
2006291182.tif 000018
2006291182.tif 000019
2006291182.tif 000020
2006291182.tif 000021
2006291182.tif 000022
2006291182.tif 000023
2006291182.tif 000024
2006291182.tif 000025
2006291182.tif 000026
2006291182.tif 000027
2006291182.tif 000028
2006291182.tif 000029
2006291182.tif 000030
2006291182.tif 000031
2006291182.tif 000032
2006291182.tif 000033
2006291182.tif 000034
2006291182.tif 000035
2006291182.tif 000036
2006291182.tif 000037
2006291182.tif 000038
2006291182.tif 000039